(57)【特許請求の範囲】
【請求項１】
第１の主面と第２の主面とを有する酸化物基板の第１の主面側に窒化物半導体が成長され、第２の主面側にＡｌ、Ｔｉ、Ｚｒ、Ｃｒ、Ｎｉ、Ｍｏ、Ｗ、Ｇｅ、Ｓｉ、Ｓｎ、Ｚｎ、Ｃｕ、Ｍｎ、Ｖ、Ｎｂよりなる群から選択された少なくとも一種の金属を含む第１の薄膜が形成された発光チップが、第１の薄膜と支持体表面とが対向した状態で、熱伝導性および導電性を有する接着剤を介して、支持体にダイボンディングされてなる窒化物半導体レーザ素子であって、
前記酸化物基板の第２の主面上に形成された前記第１の薄膜は、前記酸化物基板の第１の主面側に窒化物半導体が成長された後研磨された研磨面である第２の主面上に形成されており、
かつ前記熱伝導性および導電性を有する接着剤と、前記第１の薄膜との間にＰｔ、Ｔｉ、Ｎｉよりなる群から選択された少なくとも一種の金属を含み、前記第１の薄膜の膜厚よりも厚い膜厚である第２の放熱薄膜が形成されていることを特徴とする窒化物半導体レーザ素子。
【請求項２】
前記第１の薄膜の膜厚が、５０オングストローム〜１０μｍであることを特徴とする請求項１に記載の窒化物半導体レーザ素子。
【請求項３】
前記熱伝導性および導電性を有する接着剤はＳｉ、Ｇｅ、Ｓｎよりなる群から選択された少なくとも一種の金属と、Ａｕとを含むことを特徴とする請求項１または２に記載の窒化物半導体レーザ素子。
【請求項４】
前記窒化物半導体レーザ素子は、前記支持体がヒートシンクであることを特徴とする請求項１から３のいずれかに記載の窒化物半導体レーザ素子。
【請求項５】
第１の主面と第２の主面とを有する酸化物基板と、
前記第１の主面側に成長された窒化物半導体と、
前記第２の主面側が研磨された状態で形成されるＡｌ、Ｔｉ、Ｚｒ、Ｃｒ、Ｎｉ、Ｍｏ、Ｗ、Ｇｅ、Ｓｉ、Ｓｎ、Ｚｎ、Ｃｕ、Ｍｎ、Ｖ、Ｎｂよりなる群から選択された少なくとも一種の金属を含む第１の薄膜と、
前記熱伝導性および導電性を有する接着剤と、
前記第１の薄膜上に形成され、Ｐｔ、Ｔｉ、Ｎｉよりなる群から選択された少なくとも一種の金属を含み、前記第１の薄膜の膜厚よりも厚い膜厚である第２の放熱薄膜と、
を備える発光チップと、
前記発光チップと支持体とをダイボンディングする接着剤であって、前記第２の薄膜と支持体との間に形成され、熱伝導性および導電性を有するＳｉ、Ｇｅ、Ｓｎよりなる群から選択された少なくとも一種の金属と、Ａｕとを含む導電性接着剤層を備えてなり、
導電性接着層に含まれる金属と、第１の薄膜又は第２の薄膜に含まれる金属とが一部、合金化、若しくは共晶化されてなることを特徴とする窒化物半導体レーザ素子。
【発明の詳細な説明】
【０００１】
【発明の属する技術分野】
本発明はＬＥＤ、ＬＤ等の発光デバイスに使用される窒化物半導体（ＩｎＸＡｌＹＧａ１−Ｘ−ＹＮ、０≦X、０≦Y、X＋Y≦１）よりなるレーザ素子に関する。
【０００２】
【従来の技術】
窒化物半導体よりなる光度１ｃｄ以上の高輝度な青色、純緑色ＬＥＤは、最近実用化され、現在本出願人により、製造、販売されて公知となっている。それらのＬＥＤは単一量子井戸構造のＩｎＧａＮよりなる活性層をＡｌＧａＮ及び／又はＧａＮで挟んだｐ−ｎ接合を有するダブルへテロ構造を有し、窒化物半導体はサファイア基板上に成長されている。サファイア基板に成長された窒化物半導体発光チップはフェースアップ（基板と支持体とが対向した状態）で、リードフレームのような支持体にダイボンディングされている。ダイボンディング時の接着剤としては、例えば特開平７−８６６４０号公報に記載されているように、有機物を含む透明な絶縁性の接着剤が使用されている。
【０００３】
一方、窒化物半導体よりなるＬＤ（レーザダイオード）については、また本出願人が世界で初めて、４１０ｎｍの室温でのパルス発振を報告した。（例えば、日経エレクトロニクス 1996.1.15 (No.653) p13〜ｐ15）。このレーザ素子もサファイア基板の上にＩｎＧａＮを含む多重量子井戸構造よりなる活性層をＡｌＧａＮ、ＧａＮ等で挟んだダブルへテロ構造を有している。
【０００４】
【発明が解決しようとする課題】
透明な絶縁性の接着剤でダイボンディングされたＬＥＤは、接着剤自身が発光を透過するために、ＬＥＤの外部量子効率を向上させる上で非常に効果的である。しかし、有機物を含んでいるため、短波長による有機物の劣化と、長時間の使用により接着剤が変色して外部量子効率を低下させる恐れがある。また、基板と支持体との接着性が不十分であると、ワイヤーボンディング時にチップが支持体から剥がれたり、ずれたりする恐れがある。
【０００５】
一方、ＬＤの場合はパルス発振には成功したが、発光チップがヒートシンクのような支持体にダイボンディングされた完成体は未だ開発されていない。ＬＤの場合、ＬＥＤと異なり、チップの発熱量が桁違いに大きい。そのため、発光チップをダイボンディングするには熱伝導性に優れた接着剤を選択する必要がある。さらに、ワイヤーボンディング時に発光チップが支持体から一部剥がれたり、ずれたりすると、接着剤と基板、若しくは接着剤と支持体との間に空隙が存在し、密着性が悪くなる。密着性が悪くなると、発光チップの発熱が十分にヒートシンクに伝わらなくなるので、発振閾値が上昇したり、発光チップの寿命を極端に短くする。
【０００６】
従って本発明の目的とするところは、酸化物基板の上に成長された窒化物半導体よりなる発光チップが、ヒートシンク、リードフレームのような支持体にフェースアップでダイボンディングされたレーザ素子を実現するに際し、チップの接着性が大きく、かつ放熱性の高いレーザ素子を提供することにある。
【０００７】
【課題を解決するための手段】
我々は窒化物半導体よりなる発光チップの基板側に数々の金属薄膜を形成して、ダイボンディングすると接着強度が増大することを発見し、さらに接着強度が強い金属のみを列挙してみたところ、ある特定の金属元素に接着強度を増大させる傾向があることを見いだし、本発明をなすに至った。即ち、本発明の窒化物半導体レーザ素子は、第１の主面と第２の主面とを有する酸化物基板の第１の主面側に窒化物半導体が成長され、第２の主面側にＡｌ、Ｔｉ、Ｚｒ、Ｃｒ、Ｎｉ、Ｍｏ、Ｗ、Ｇｅ、Ｓｉ、Ｓｎ、Ｚｎ、Ｃｕ、Ｍｎ、Ｖ、Ｎｂよりなる群から選択された少なくとも一種の金属を含む第１の薄膜が形成された発光チップが、第１の薄膜と支持体表面とが対向した状態で、熱伝導性および導電性を有する接着剤を介して、支持体にダイボンディングされてなる窒化物半導体レーザ素子であって、前記酸化物基板の第２の主面上に形成された前記第１の薄膜は、前記酸化物基板の第１の主面側に窒化物半導体が成長された後研磨された研磨面である第２の主面上に形成されており、かつ前記熱伝導性および導電性を有する接着剤と、前記第１の薄膜との間にＰｔ、Ｔｉ、Ｎｉよりなる群から選択された少なくとも一種の金属を含み、前記第１の薄膜の膜厚よりも厚い膜厚である第２の放熱薄膜が形成されていることを特徴とする。
【０００８】
また、本発明の他の窒化物半導体レーザ素子は、前記第１の薄膜の膜厚が、５０オングストローム〜１０μｍであることを特徴とする。
さらに、本発明の他の窒化物半導体レーザ素子は、前記熱伝導性および導電性を有する接着剤はＳｉ、Ｇｅ、Ｓｎよりなる群から選択された少なくとも一種の金属と、Ａｕとを含むことを特徴とする。
【０００９】
さらにまた、本発明の他の窒化物半導体レーザ素子は、前記支持体がヒートシンクであることを特徴とする。
【００１０】
さらに、本発明の他の窒化物半導体レーザ素子は、第１の主面と第２の主面とを有する酸化物基板と、前記第１の主面側に成長された窒化物半導体と、前記第２の主面側が研磨された状態で形成されるＡｌ、Ｔｉ、Ｚｒ、Ｃｒ、Ｎｉ、Ｍｏ、Ｗ、Ｇｅ、Ｓｉ、Ｓｎ、Ｚｎ、Ｃｕ、Ｍｎ、Ｖ、Ｎｂよりなる群から選択された少なくとも一種の金属を含む第１の薄膜と、前記熱伝導性および導電性を有する接着剤と、前記第１の薄膜上に形成され、Ｐｔ、Ｔｉ、Ｎｉよりなる群から選択された少なくとも一種の金属を含み、前記第１の薄膜の膜厚よりも厚い膜厚である第２の放熱薄膜とを備える発光チップと、前記発光チップと支持体とをダイボンディングする接着剤であって、前記第２の薄膜と支持体との間に形成され、熱伝導性および導電性を有するＳｉ、Ｇｅ、Ｓｎよりなる群から選択された少なくとも一種の金属と、Ａｕとを含む導電性接着剤層を備えてなり、導電性接着層に含まれる金属と、第１の薄膜又は第２の薄膜に含まれる金属とが一部、合金化、若しくは共晶化されてなることを特徴とする。
【００１１】
【発明の実施の形態】
図１は本発明に係るレーザ素子の一構造を示す模式的な断面図であり、具体的には、レーザ光の共振方向に垂直な方向で切断したレーザ素子の構造を示している。発光チップの基本的な構造としては、酸化物基板１の第１の主面上にｎ型層２、活性層３、ｐ型層４が順に積層されたダブルへテロ構造を有しており、さらにｐ型層から上をリッジ形状として、発光がｐ電極１１の下に相当する活性層３に集中するようにされている。発光チップはフェースアップの状態で支持体３０であるヒートシンク若しくはサブマウントに、導電性接着剤２３を介してダイボンディングされており、酸化物基板１の第２の主面側には導電性接着剤２３との接着性を高める目的で、特定の金属よりなる第１の薄膜２１が形成されている。なおｎ電極１０と、ｐ電極１１に電気的に接続されたパッド電極１２とは、それぞれ金線（図ではワイヤーと記載する。）でワイヤーボンディングされている。
【００１２】
また基板１が酸化物基板であるので、基板裏面（第２の主面）側にｎ電極を形成することができない。従って第１の主面側にある窒化物半導体層をエッチングして、同一面側にｎ電極１０と、ｐ電極１１とを取り出した構造としている。同一面側にｎ電極１０、ｐ電極１１が形成された窒化物半導体レーザ素子では、この図に示すように、レーザ光の共振方向に対して、ほぼ左右対称にエッチングを行い、そのエッチング面にｎ電極１０を左右対称に２ヶ所設けることにより、閾値電流が低下する傾向にある。さらに、エッチングされて露出したｎ型層２のほぼ全面にｎ電極１０を設けると閾値電圧も低下する傾向にある。
【００１３】
さらに、ｐ電極１１に電気的に接続し、ｐ電極よりも表面積が大きいワイヤーボンディング用のパッド電極１２を形成している。パッド電極１２はエッチングにより露出された窒化物半導体層の表面に形成された絶縁膜１３を介して形成する。ｐ電極１１はその表面積がワイヤーボンドできるほど大きくない。従って、ｐ電極１１と電気的に接続したパッド電極１２を設けることにより、ｐ電極にワイヤーボンディングできるようにしている。なお、ｐ電極１１は最上層のｐ型層４にオーミック接触する必要があるため、その材料が限定されるが、パッド電極１２はｐ電極１１と強固に接着できて、導電性の良好な材料であればどのような材料でもよい。また、絶縁膜１３は例えばＳｉＯ２、ＴｉＯ２、Ａｌ２Ｏ３、ポリイミドのような絶縁性の材料で形成することができ、例えば１００オングストローム〜５μｍ以下の膜厚で、ｎ電極１０、ｐ電極１１を形成すべき窒化物半導体層の表面を除いたほぼ全面に形成する。絶縁膜１３はパッド電極１２がｎ型層２に接触してショートするのを防止すると共に、発光チップ表面に傷が入って素子をダメにするのを防止する作用がある。
【００１４】
次に本発明の重要な点である酸化物基板と、第１の薄膜との関係について述べる。本発明のレーザ素子では基板に酸化物が用いられる。酸化物基板にはサファイア（Ａｌ２Ｏ３）、スピネル（ＭｇＡｌ２Ｏ４）、酸化亜鉛（ＺｎＯ）、マグネシア（ＭｇＯ）等の単結晶を用いることができるが、一般的にはサファイア若しくはスピネルを用いる。
【００１５】
次に酸化物基板の第２の主面側に形成する第１の薄膜２１は、電気陰性度が２．０未満の金属で、空気中で安定な金属であればよく、例えばＡｌ＝１．５、Ｔｉ＝１．５、Ｚｒ＝１．４、Ｃｒ＝１．６、Ｎｉ＝１．８、Ｍｏ＝１．８、Ｗ＝１．７、Ｇｅ＝１．８、Ｓｉ＝１．８、Ｓｎ＝１．８、Ｚｎ＝１．６、Ｃｕ＝１．９、Ｍｎ＝１．５、Ｖ＝１．６、Ｎｂ＝１．６のように、アルカリ金属を除く金属で、融点が２００℃以上の金属を使用することができ、その中でも最も好ましくはＴｉ、Ｃｒ、Ｎｉ、Ｚｒ、Ｍｏよりなる群から選択された少なくとも一種の金属を第１の薄膜２１とする。第１の薄膜２１は、蒸着、スパッタ等の通常のＣＶＤ装置を用いて、通常５０オングストローム〜１０μｍの膜厚で形成できる。この第１の薄膜を形成することにより、酸化物基板１と導電性接着剤２３との接着性が良くなり、さらに熱伝導性も向上する。なお電気陰性度はポーリング（L.Pauling）の値による。
【００１６】
さらに、第１の薄膜２１と支持体３０とを接続する導電性接着剤２３は金属を含んだ熱伝導性に優れた接着剤を使用でき、例えば銀ペースト、Ｉｎペースト、Ｐｔペースト、Ｐｂ−Ｓｎ半田、その他金属系接着剤があるが、その中でも特にＳｉ、Ｇｅ、Ｓｎよりなる群から選択された少なくとも一種の金属と、Ａｕとを含む導電性接着剤、具体的にはＡｕ−Ｓｉ、Ａｕ−Ｇｅ、Ａｕ−Ｓｎ等を用いる。これら具体的接着剤の各金属の組成比は特に規定しないが、通常はＳｉ、Ｇｅ、ＳｎよりもＡｕを多く含む方が、より強い接着力と高い熱伝導性が得られる。なお、導電性接着剤２３は発光チップをダイボンディングする際に、５０オングストローム〜１０μｍ程度の薄膜の状態で、予め第１の薄膜２１の表面に形成することもできるし、また支持体側に形成することもできる。
【００１７】
図２は本発明のレーザ素子に係る他の態様を示す模式的な断面図であり、図１と同様に、レーザ素子をレーザ光の共振方向に垂直な方向で切断した際の断面を示しており、図１と同一符号は同一部材を示している。この素子が図１の素子と異なる点は、第１の薄膜の上に、Ａｕよりも高融点を有する金属よりなる第２の薄膜２２を形成していることにある。この第２の薄膜２２の作用は、ダイボンディング時の加熱により、導電性接着剤２３が第１の薄膜２１に混入してきて合金化し、第１の薄膜を変質させるのを防止する作用がある。つまり、第２の薄膜２２は第１の薄膜２１と導電性接着剤２３との間のバリア層として作用し、接着力が低下するのを防止する作用がある。第２の薄膜の材料としては例えばＰｔ、Ｔｉ、Ｎｉ等を好ましく用いることができる。また第２の薄膜の膜厚も特に限定するものではなく、第１の薄膜とほぼ同じ膜厚か、それよりも厚くすることが望ましい。
【００１８】
本発明のレーザ素子において、酸化物基板の第２の主面にＡｌ、Ｔｉ、Ｚｒ、Ｃｒ、Ｎｉ、Ｍｏ、Ｗ、Ｇｅ、Ｓｉ、Ｓｎ、Ｚｎ、Ｃｕ、Ｍｎ、Ｖ、Ｎｂ等の電気陰性度が２．０未満の金属薄膜を形成すると接着力が向上するのかは定かではないが、他の２．０以上の金属薄膜を形成した場合と明らかに差がある。この原因は次のようなことが考えられる。発光チップをダイボンディングする際に導電性接着剤が数百℃に加熱される。加熱時、熱は発光チップに形成された第１の薄膜、第２の薄膜に伝わって、導電性接着剤に含まれる金属と、第１の薄膜、第２の薄膜に含まれる金属とが一部、合金化、若しくは共晶化する。この際に、酸化物基板の材料と、第１の薄膜と、導電性接着剤との金属材料の組み合わせで、何らかの物理的接着力、あるいは化学的接着力が強まるのではないかと推察される。
【００１９】
【実施例】
［実施例１］
２インチφのサファイア基板Ｃ面（０００１）の上に、ｎ型ＧａＮよりなるｎ型コンタクト層と、ｎ型ＡｌＧａＮよりなるｎ型光閉じこめ層と、ｎ型ＡｌＧａＮよりなる光ガイド層と、ＩｎＧａＮよりなる活性層と、ｐ型ＡｌＧａＮよりなる光ガイド層と、ｐ型ＡｌＧａＮよりなるｐ型光閉じこめ層と、ｐ型ＧａＮよりなるｐ型コンタクト層とが積層されたレーザウェーハを用意する。窒化物半導体の積層構造は単にレーザ発振するための一例を示したものであって、この構造に限定されるものではない。
【００２０】
次に、このウェーハの窒化物半導体の最上層に、所定の形状のマスクを形成した後、ＳｉＣｌ４ガス、Ｃｌ２ガスを用いてＲＩＥ（反応性イオンエッチング）を行い、図１に示すような形状でｎ電極を形成すべきｎ型コンタクト層を露出させる。ｎ型コンタクト層露出後、マスクを形成し、再度エッチングを行い。ｐ型コンタクト層、ｐ型クラッド層の一部をエッチングし、図１に示すように、ｐ型クラッド層から上をリッジ形状とする。これらのエッチングにより、図１に示すように、リッジ形状のストライプに対して左右対称なｎ型コンタクト層が露出される。
【００２１】
ｎ型コンタクト層露出後、最上層のｐ型コンタクト層と、ｎ電極を形成すべきｎ型コンタクト層の表面を除く、窒化物半導体層の表面にＳｉＯ２よりなる絶縁膜をＣＶＤ法を用いて１μｍの膜厚で形成する。絶縁膜形成後、最上層のｐ型コンタクト層のほぼ全面に２μｍのストライプ状のＮｉ−Ａｕよりなるｐ電極を形成し、ｎ型コンタクト層のほぼ全面にストライプ状のＴｉ−Ａｌよりなるｎ電極を形成する。そして、ｐ電極の上には同じくＮｉ−Ａｕよりなるパッド電極を図１に示すように絶縁膜を介して形成する。
【００２２】
電極形成後、サファイア基板を８０μｍの厚さまでラッピングと、ポリシングして研磨した後、そのポリシング面にＣＶＤ法を用いて、Ｔｉよりなる第１の薄膜を０．１μｍの膜厚で形成する。
【００２３】
続いてＴｉよりなる第１の薄膜の上に、Ａｕ−Ｓｎ（７０％−３０％）よりなる導電性接着剤層を０．５μｍの膜厚で形成する。
【００２４】
導電性接着剤層形成後、基板を強制的に劈開して、窒化物半導体の
【外１】
0003620498.tif 000002
面に相当する面に共振面を作成し、バー状のレーザチップを作製する。なお外１面とは窒化物半導体を六方晶系で近似した際に表される六角柱の側面（四角形の面、Ｍ面）に相当する面である。
【００２５】
次にバー状のレーザチップの共振面側に、プラズマＣＶＤ装置を用いて、ＳｉＯ２とＴｉＯ２よりなる誘電体多層膜を形成して反射鏡を形成し、バー状のレーザチップを今度はｎ電極に平行な位置でスクライブにより分割して、３５０×５００μm角の矩形のレーザチップを得る。
【００２６】
以上のようにして得られたレーザチップを、４００℃に加熱したヒートシンクにフェースアップの状態でダイボンダーを用いてダイボンドする。ヒートシンクにダイボンドされたレーザ素子を数千個作製し、その中から１０００個をランダムに抜き取り、さらにｎ電極とｐ電極とをそれぞれ金線でワイヤーボンディングする。ワイヤーボンディング工程中、若しくはワイヤーボンディング後にレーザチップがヒートシンクから剥がれたり、浮いたりしたものを取り除いたところ、歩留は９９％以上あり、非常に強固にレーザ素子がダイボンドされていることが判明した。さらに、このレーザ素子を直流電流で発振させたところ、４１０ｎｍのレーザ発振を示し、１時間以上の寿命であった。
【００２７】
［実施例２］
実施例１において、Ｔｉよりなる第１の薄膜の上に、Ｐｔよりなる第２の薄膜を０．２μｍの膜厚で形成し、その第２の薄膜の上にＡｕ−Ｓｉよりなる導電性接着剤層を同様に形成する。その他は実施例１と同様にしてレーザチップをダイボンドした後、電極をワイヤーボンドしたところ、歩留は９９．５％以上であり、レーザチップがヒートシンクから剥がれたものは発見されなかった。さらにレーザ素子の寿命も実施例１とほぼ同等の寿命であった。
【００２８】
［実施例３］
実施例１において、基板にスピネル基板を用い、スピネル基板の第１の主面に窒化物半導体を成長させ、成長後、研磨したスピネル基板の第２の主面側にＣｒよりなる第１の薄膜を０．１μｍの膜厚で形成し、そのＣｒよりなる第１の薄膜の上にＡｕ−Ｇｅ（７０％−３０％）よりなる導電性接着剤層を同じく０．５μｍの膜厚で形成する他は同様にしてレーザチップを得て、ワイヤーボンディングを行ったところ、同じく歩留は９９％以上であり、レーザ素子の寿命も実施例１のものとほぼ同等であった。
【００２９】
［実施例４］
実施例３において、Ｃｒよりなる第１の薄膜の上に、Ｗよりなる第２の薄膜を０．２μｍの膜厚で形成し、その第２の薄膜の上にＡｕ−Ｓｉよりなる導電性接着剤層を同様に形成する。その他は実施例１と同様にしてレーザチップをダイボンドした後、電極をワイヤーボンドしたところ、歩留は９９．５％以上であり、レーザチップがヒートシンクから剥がれたものは発見されなかった。さらにレーザ素子の寿命も実施例１とほぼ同等の寿命であった。
【００３０】
［実施例５］
実施例１において、基板にスピネル基板を用い、スピネル基板の第１の主面に窒化物半導体を成長させ、成長後、研磨したスピネル基板の第２の主面側にＮｉよりなる第１の薄膜を０．１μｍの膜厚で形成し、そのＮｉよりなる第１の薄膜の上にＡｕ−Ｓｉ（７０％−３０％）よりなる導電性接着剤層を同じく０．５μｍの膜厚で形成する他は同様にしてレーザチップを得て、ワイヤーボンディングを行ったところ、同じく歩留は９９％以上であり、レーザ素子の寿命も実施例１のものとほぼ同等であった。
【００３１】
［実施例６］
実施例１において、研磨したサファイア基板の第２の主面側にＺｒよりなる第１の薄膜を０．１μｍの膜厚で形成し、そのＺｒよりなる第１の薄膜の上にＡｕ−Ｓｎ（７０％−３０％）よりなる導電性接着剤層を同じく０．５μｍの膜厚で形成する他は同様にしてレーザチップを得て、ワイヤーボンディングを行ったところ、同じく歩留は９９％以上であり、レーザ素子の寿命も実施例１のものとほぼ同等であった。
【００３２】
［実施例７］
実施例１において、研磨したサファイア基板の第２の主面側にＭｏよりなる第１の薄膜を０．１μｍの膜厚で形成し、Ｍｏよりなる第１の薄膜の上にＡｕ−Ｓｎ（７０％−３０％）よりなる導電性接着剤層を同じく０．５μｍの膜厚で形成する他は同様にしてレーザチップを得て、ワイヤーボンディングを行ったところ、同じく歩留は９９％以上であり、レーザ素子の寿命も実施例１のものとほぼ同等であった。
【００３３】
［実施例８〜１６］
実施例１において、研磨したサファイア基板の第２の主面側に、それぞれＡｌ（例８）、Ｗ（例９）、Ｓｉ（例１０）、Ｓｎ（例１１）、Ｚｎ（例１２）、Ｃｕ（例１３）、Ｍｎ（例１４）、Ｖ（例１５）、Ｎｂ（例１６）よりなる第１の薄膜を０．１μｍの膜厚で形成し、その第１の薄膜の上にＡｕ−Ｓｎ（７０％−３０％）よりなる導電性接着剤層を同じく０．５μｍの膜厚で形成する他は同様にしてレーザチップを得て、ワイヤーボンディングを行ったところ、それぞれ歩留は実施例１に比較して９３〜９５％以上とやや低下したが、レーザ素子の寿命は実施例１のものとほぼ同等であった。
【００３４】
［比較例１］
実施例１において、研磨したサファイア基板の第２の主面側にＰｄ（電気陰性度＝２．２よりなる第１の薄膜を０．１μｍの膜厚で形成し、その第１の薄膜の上にＡｕ−Ｓｎ（７０％−３０％）よりなる導電性接着剤層を同じく０．５μｍの膜厚で形成する他は同様にしてレーザチップを得て、ワイヤーボンディングを行ったところ、同じく歩留は８５％に低下した。
【００３５】
［比較例２］
実施例１において、研磨したサファイア基板の第２の主面側にＰｔ（電気陰性度＝２．２よりなる第１の薄膜を０．１μｍの膜厚で形成し、その第１の薄膜の上に銀ペーストよりなる導電性接着剤層を同じく０．５μｍの膜厚で形成する他は同様にしてレーザチップを得て、ワイヤーボンディングを行ったところ、歩留は６０％に低下した。
【００３６】
［比較例３］
実施例１において、研磨したサファイア基板の第２の主面側にＡｕ（電気陰性度＝２．４）よりなる第１の薄膜を０．１μｍの膜厚で形成し、その第１の薄膜の上にＡｕ−Ｇｅよりなる導電性接着剤層を同じく０．５μｍの膜厚で形成する他は同様にしてレーザチップを得て、ワイヤーボンディングを行ったところ、歩留は８８％に低下した。
【００３７】
【発明の効果】
以上説明したように、本発明の窒化物半導体素子では、窒化物半導体層を形成していない基板側に、特定の金属よりなる薄膜を形成し、この特定の金属を形成した状態で、支持体に加熱しながらＡｕ−Ｓｎ等の導電性接着剤を介してボンディングすることにより、発光チップの接着性が向上する。さらに、第１の薄膜の上に高融点金属よりなる第２の薄膜を形成すると、バリア効果が高まりさらに接着性が向上する。さらにまた、本発明のレーザ素子ではボンディング材料がすべて金属を含む熱伝導性のよい材料を使用しているために、特にレーザ素子のような放熱性を要求される発光デバイスに使用すると、素子の寿命を向上させる上でも非常に都合がよい。
【図面の簡単な説明】
【図１】本発明のレーザ素子に係る一構造を示す模式断面図。
【図２】本発明のレーザ素子に係る他の構造を示す模式断面図。
【符号の説明】
１・・・・酸化物基板
２・・・・ｎ型層
３・・・・活性層
４・・・・ｐ型層
１０・・・・ｎ電極
１１・・・・ｐ電極
１２・・・・パッド電極
１３・・・・絶縁膜
２１・・・・第１の薄膜
２２・・・・第２の薄膜
２３・・・・導電性接着剤
３０・・・・支持体
【図１】
0003620498.tif 000003
【図２】
0003620498.tif 000004